(57)【要約】【課題】回折効率が高く、硬化収縮率の小さく、保存安定性に優れたホログラム記録媒体を提供する。【解決手段】カチオン重合性化合物（Ｃ）と熱酸発生剤（Ｆ）とを含有する三次元架橋ポリマーマトリックス前駆体材料（Ｉ）と、２種以上のラジカル重合性化合物（Ｘ）と、光ラジカル重合開始剤（Ｅ）と、増感色素（Ｇ）とを含有することを特徴とする体積ホログラム記録用感光性組成物を提供する。好ましくは、前記ラジカル重合性化合物（Ｘ）が、ラジカル重合可能なエチレン性不飽和結合を有し、且つヒドロキシル基またはカルボシキシル基を１つ以上有するラジカル重合性化合物（Ｂ）と、ラジカル重合可能なエチレン性不飽和結合を有し、且つヒドロキシル基及びカルボキシル基を有していないラジカル重合性化合物（Ａ）とを含有する。【選択図】なし【特許請求の範囲】
【請求項１】
カチオン重合性化合物（Ｃ）と熱酸発生剤（Ｆ）とを含有する三次元架橋ポリマーマトリックス前駆体材料（Ｉ）と、２種以上のラジカル重合性化合物（Ｘ）と、光ラジカル重合開始剤（Ｅ）と、増感色素（Ｇ）とを含有することを特徴とする体積ホログラム記録用感光性組成物。
【請求項２】
前記三次元架橋ポリマーマトリックス前駆体材料（Ｉ）が、脂環を構成する隣接する２つの炭素原子と酸素原子とで構成されるエポキシ基を有する脂環エポキシ化合物（Ｉａ）と、前記脂環エポキシ化合物（Ｉａ）以外のエポキシ化合物（Ｉｂ−１）、オキセタン化合物（Ｉｂ−２）、ビニルエーテル化合物（Ｉｂ−３）からなる群から選択されたいずれか１種または２種以上のカチオン重合性化合物を含有する、請求項１記載の体積ホログラム記録用感光性組成物。
【請求項３】
前記ラジカル重合性化合物（Ｘ）が、ラジカル重合可能なエチレン性不飽和結合を有し、且つヒドロキシル基またはカルボシキシル基を１つ以上有するラジカル重合性化合物（Ｂ）と、ラジカル重合可能なエチレン性不飽和結合を有し、且つヒドロキシル基及びカルボキシル基を有していないラジカル重合性化合物（Ａ）とを含有する、請求項１又は２記載の体積型ホログラム記録用感光性組成物。
【請求項４】
前記ラジカル重合性化合物（Ｘ）が、前記不飽和結合の総量に対するヒドロキシル基及びカルボキシル基の総量のモル比率（ＯＨ基及びＣＯＯＨ基／不飽和結合）が０．０１〜０．５の範囲内になるようにラジカル重合性化合物（Ａ）とラジカル重合性化合物（Ｂ）とを組み合わせる、請求項３記載の体積型ホログラム記録用感光性組成物。
【請求項５】
請求項１〜４の何れか１項に記載の体積ホログラム記録用感光性組成物を加熱処理することにより得られるラジカル重合性化合物、三次元架橋ポリマーマトリックス、光ラジカル重合開始剤、および増感色素を含有する体積型ホログラム記録用感光性組成物。
【請求項６】
請求項１〜４の何れか１項に記載の体積ホログラム記録用感光性組成物を基板で挟み込み、加熱処理及び／又は一定時間熟成させることによって得られる体積ホログラム記録媒体。
【請求項７】
基板と、該基板間に挟持された請求項５記載の体積ホログラム記録用感光性組成物からなる体積ホログラム記録層とを有する体積ホログラム記録媒体。
【請求項８】
請求項１〜４のいずれか１項に記載の体積ホログラム記録用感光性組成物を基板で挟み込み、加熱処理及び／又は一定時間熟成させることを特徴とする体積ホログラム記録媒体の製造方法。
【請求項９】
請求項６又は７記載の体積ホログラム記録媒体にレーザー光を照射させて前記ラジカル重合性化合物を重合させることを特徴とするホログラム記録方法。
【請求項１０】
請求項９記載の方法でホログラムを記録した後の透過率が８０％以上であることを特徴とする体積ホログラム記録媒体。
【発明の詳細な説明】
【技術分野】
【０００１】
本発明は、体積ホログラム記録用感光性組成物、該組成物から得られる体積ホログラム記録媒体、該記録媒体の製造方法、ならびに該記録媒体を用いたホログラム記録方法に関する。
【背景技術】
【０００２】
情報をホログラムとして記録するホログラフィックメモリーは、大容量かつ高速転送が可能な次世代情報記録媒体として注目されている。ホログラム記録媒体としては、例えばラジカル重合性モノマー、熱可塑性バインダー樹脂、光ラジカル重合性化合物、および増感色素を主成分とするものが広く知られている。
【０００３】
ホログラム記録用感光性組成物をフィルム状にし、干渉光露光を行うことによって情報が記録される。光が強く照射された部分で、ラジカル重合性モノマーが重合し、光が弱く照射された部分から光が強く照射された部分に向かってラジカル重合性モノマーが拡散して、濃度勾配が発生する。これにより、光の強弱に応じた屈折率差が生じ、ホログラムが形成される。
【０００４】
従来技術として、三次元架橋エポキシマトリックス中に重合性モノマーを分散させた媒体が提案されている。このような媒体では、ある程度の硬さを有することが必要とされるが、マトリックスを硬くすると光重合性モノマーが拡散できうるマトリックス中の自由空間が十分に得られず、十分な屈折率差を得ることができない。また、マトリックスを柔らかくし、マトリックス中の自由空間を大きくすると重合性モノマーの重合に伴って、記録層が局所的に収縮し、記録データの正確な再生が困難になるという問題があった。
【先行技術文献】
【特許文献】
【０００５】
【特許文献１】特開２００８−１５２１７０号公報
【特許文献２】特開２００６−３０６６１号公報
【発明の概要】
【発明が解決しようとする課題】
【０００６】
本発明の目的は、ホログラム記録に用いる反応性化合物として２種以上のラジカル重合性化合物と、三次元架橋ポリマーマトリックスを用いることにより、回折効率が高く、硬化収縮率の小さく、保存安定性に優れたホログラム記録媒体を提供することにある。
また、本発明の他の目的は、上記組成物を用いて、優れた耐湿性、熱安定性を有し、さらに、硬化収縮が抑制された体積ホログラム記録媒体を得ることにある。
さらに、本発明の他の目的は、上記記録媒体の製造法ならびに上記記録媒体を用いた記録方法を得ることにある。
【課題を解決するための手段】
【０００７】
すなわち、本発明は、カチオン重合性化合物（Ｃ）と熱酸発生剤（Ｆ）とを含有する三次元架橋ポリマーマトリックス前駆体材料（Ｉ）と、２種以上のラジカル重合性化合物（Ｘ）と、光ラジカル重合開始剤（Ｅ）と、増感色素（Ｇ）とを含有することを特徴とする体積ホログラム記録用感光性組成物を提供する。
【０００８】
前記三次元架橋ポリマーマトリックス前駆体材料（Ｉ）は、脂環を構成する隣接する２つの炭素原子と酸素原子とで構成されるエポキシ基を有する脂環エポキシ化合物（Ｉａ）と、前記脂環エポキシ化合物（Ｉａ）以外のエポキシ化合物（Ｉｂ−１）、オキセタン化合物（Ｉｂ−２）、ビニルエーテル化合物（Ｉｂ−３）からなる群から選択されたいずれか１種または２種以上のカチオン重合性化合物を含有することが好ましい。
【０００９】
また、前記ラジカル重合性化合物（Ｘ）は、ラジカル重合可能なエチレン性不飽和結合を有し、且つヒドロキシル基またはカルボキシル基を１つ以上有するラジカル重合性化合物（Ｂ）と、ラジカル重合可能なエチレン性不飽和結合を有し、且つヒドロキシル基及びカルボキシル基を有していないラジカル重合性化合物（Ａ）とを含有することが好ましい。
【００１０】
さらに、前記ラジカル重合性化合物（Ｘ）は、前記不飽和結合の総量に対するヒドロキシル基及びカルボキシル基の総量のモル比率（ＯＨ基及びＣＯＯＨ基／不飽和結合）が０．０１〜０．５の範囲内になるようにラジカル重合性化合物（Ａ）とラジカル重合性化合物（Ｂ）とを組み合わせることが好ましい。
【００１１】
また、本発明は、上記体積ホログラム記録用感光性組成物を加熱処理することにより得られるラジカル重合性化合物、三次元架橋ポリマーマトリックス、光ラジカル重合開始剤、および増感色素を含有する体積型ホログラム記録用感光性組成物を提供する。
【００１２】
また、本発明は、上記体積ホログラム記録用感光性組成物を基板で挟み込み、加熱処理及び／又は一定時間熟成させることによって得られる体積ホログラム記録媒体を提供する。
【００１３】
また、本発明は、基板と、該基板間に挟持された請求項５記載の体積ホログラム記録用感光性組成物からなる体積ホログラム記録層とを有する体積ホログラム記録媒体を提供する。
【００１４】
また、本発明は、上記体積ホログラム記録用感光性組成物を基板で挟み込み、加熱処理及び／又は一定時間熟成させることを特徴とする体積ホログラム記録媒体の製造方法を提供する。
【００１５】
また、本発明は、上記体積ホログラム記録媒体にレーザー光を照射させて前記ラジカル重合性化合物を重合させることを特徴とするホログラム記録方法を提供する。
【００１６】
また、本発明は、上記方法でホログラムを記録した後の透過率が８０％以上であることを特徴とする体積ホログラム記録媒体を提供する。
【発明の効果】
【００１７】
本発明のホログラム記録媒体は、三次元架橋ポリマーマトリックスとラジカル重合性化合物と光ラジカル重合開始剤と増感色素とを含有する記録層を有し、２種以上のラジカル重合性化合物を組み合わせることでラジカル重合型ホログラム記録媒体の問題である硬化収縮を著しく抑制することができる。本発明によれば、高記録容量、高屈折率変調かつ光照射による体積変化の少ないホログラム記録媒体ならびにそれを用いたホログラム記録方法が提供される。
【図面の簡単な説明】
【００１８】
【図１】実施例及び比較例において回折効率及び二次回折光の一次回折光に対する割合を求めるために用いた光学系を示す概略図である。
【発明を実施するための形態】
【００１９】
［体積ホログラム記録用感光性組成物］
本発明の体積ホログラム記録用感光性組成物は、カチオン重合性化合物（Ｃ）と熱酸発生剤（Ｆ）とを含有する三次元架橋ポリマーマトリックス前駆体材料（Ｉ）と、２種以上のラジカル重合性化合物（Ｘ）と、光ラジカル重合開始剤（Ｅ）と、増感色素（Ｇ）とを含有することを特徴とする。
【００２０】
［三次元架橋ポリマーマトリックス前駆体材料（Ｉ）］
本発明の体積ホログラム記録用感光性組成物に含まれる三次元架橋ポリマーマトリックス前駆体材料（Ｉ）は、カチオン重合性化合物（Ｃ）と熱酸発生剤（Ｆ）とを含有する。
【００２１】
［カチオン重合性化合物（Ｃ）］
カチオン重合性化合物（Ｃ）としては、脂環を構成する隣接する２つの炭素原子と酸素原子とで構成されるエポキシ基を有する脂環エポキシ化合物（Ｉａ）、前記脂環エポキシ化合物（Ｉａ）以外のエポキシ化合物（Ｉｂ−１）、オキセタン化合物（Ｉｂ−２）、ビニルエーテル化合物（Ｉｂ−３）などのカチオン重合性化合物が挙げられる。
【００２２】
上記脂環エポキシ化合物（Ｉａ）としては、エポキシ基を有する化合物であれば特に限定するものではなく、単官能エポキシ化合物及び多官能エポキシ化合物の何れであってもよいが、多官能エポキシ化合物が好ましい。エポキシ基を有する化合物は単独で又は２種以上組み合わせて使用できる。
【００２３】
上記脂環エポキシ化合物（Ｉａ）の代表的な例としては、３，４，３’，４’−ジエポキシビシクロヘキシル、２，２−ビス（３，４−エポキシシクロヘキシル）プロパン、２，２−ビス（３，４−エポキシシクロヘキシル）−１，３−ヘキサフルオロプロパン、ビス（３，４−エポキシシクロヘキシル）メタン、１−［１，１−ビス（３，４−エポキシシクロヘキシル）］エチルベンゼン、ビス（３，４−エポキシシクロヘキシル）アジペート、３，４−エポキシシクロヘキシルメチル（３，４−エポキシ）シクロヘキサンカルボキシレート、（３，４−エポキシ−６−メチルシクロヘキシル）メチル−３’，４’−エポキシ−６−メチルシクロヘキサンカルボキシレート、エチレン−１，２−ビス（３，４−エポキシシクロヘキサンカルボン酸）エステル、シクロヘキセンオキサイド、３，４−エポキシシクロヘキシルメチルアルコール、３，４−エポキシシクロヘキシルエチルトリメトキシシランなどが挙げられる。脂環式エポキシ樹脂の市販品として、例えば、ダイセル化学工業社製のセロキサイド２０００、セロキサイド２０２１、セロキサイド３０００、ＥＨＰＥ３１５０；三井化学社製のエポミックＶＧ−３１０１；油化シェルエポキシ社製のＥ−１０３１Ｓ；三菱ガス化学社製のＴＥＴＲＡＤ―Ｘ、ＴＥＴＲＡＤ−Ｃ；日本曹達社製のＥＰＢ−１３、ＥＰＢ−２７などが挙げられる。
【００２４】
前記脂環エポキシ化合物（Ｉａ）以外のエポキシ化合物（Ｉｂ−１）としては、例えば、ビフェノールジグリシジルエーテル、ビスフェノールＡジグリシジルエーテル、ビスフェノールＦジグリシジルエーテル，ビスフェノールＳジグリシジルエーテル、テトラメチルビフェノールジグリシジルエーテル、ナフタレンジオールジグリシジルエーテル、ビスフェノールフルオレンジグリシジルエーテル、ビスクレゾールフルオレンジグリシジルエーテル、ビスフェノキシエタノールフルオレンジグリシジルエーテルなどのグリシジル基を有するエポキシ樹脂などが挙げられる。これらの化合物は単独で又は２種以上組み合わせて使用できる。
【００２５】
オキセタン化合物（Ｉｂ−２）としては、オキセタニル基を有する化合物であれば特に限定するものではなく、単官能オキセタン化合物及び多官能オキセタン化合物の何れであってもよいが、多官能オキセタン化合物が好ましい。オキセタニル基を有する化合物は単独で又は２種以上組み合わせて使用できる。
【００２６】
オキセタニル基を有する化合物の代表的な例として、東亞合成社製の３−エチル−３−（フェノキシメチル）オキセタン（ＰＯＸ）、ジ［１−エチル（３−オキセタニル）］メチルエーテル（ＤＯＸ）、３−エチル−３−（２−エチルヘキシロキシメチル）オキセタン（ＥＨＯＸ）、３−エチル−３−｛［３−（トリエトキシシリル）プロポキシ］メチル｝オキセタン（ＴＥＳＯＸ）、オキセタニルシルセスキオキサン（ＯＸ−ＳＱ）、フェノールノボラックオキセタン（ＰＮＯＸ−１００９）等が挙げられる。また、オキセタニル基とビニルエーテル基を持つ３，３−ジメタノールジビニルエーテルオキセタンのような異種カチオン重合性基を分子内に有する化合物も使用できる。
【００２７】
ビニルエーテル化合物（Ｉｂ−３）としては、ビニルエーテル基を有する化合物であれば特に限定するものではなく、単官能ビニルエーテル化合物及び多官能ビニルエーテル化合物の何れであってもよいが、多官能ビニルエーテル化合物が好ましい。ビニルエーテル基を有する化合物は単独で又は２種以上組み合わせて使用できる。
【００２８】
ビニルエーテル基を有する化合物の代表的な例として、イソソルバイトジビニルエーテル、オキサノルボルネンジビニルエーテル等の環状エーテル型ビニルエーテル（オキシラン環、オキセタン環、オキソラン環等の環状エーテル基を有するビニルエーテル）；フェニルビニルエーテル等のアリールビニルエーテル；ｎ−ブチルビニルエーテル、オクチルビニルエーテル等のアルキルビニルエーテル；シクロヘキシルビニルエーテル等のシクロアルキルビニルエーテル；ハイドロキノンジビニルエーテル、１，４−ブタンジオールジビニルエーテル、シクロヘキサンジビニルエーテル、シクロヘキサンジメタノールジビニルエーテル等の多官能ビニルエーテルなどが挙げられる。また、丸善石油化学社製の２−ヒドロキシエチルビニルエーテル（ＨＥＶＥ）、ジエチレングリコールモノビニルエーテル（ＤＥＧＶ）、２−ヒドロキシブチルビニルエーテル（ＨＢＶＥ）、トリエチレングリコールジビニルエーテル等を使用することもできる。また、α及び／又はβ位にアルキル基、アリル基等の置換基を有するビニルエーテル化合物も使用できる。
【００２９】
カチオン重合性化合物（Ｃ）としては、脂環を構成する隣接する２つの炭素原子と酸素原子とで構成されるエポキシ基を有する脂環エポキシ化合物（Ｉａ）と、前記脂環エポキシ化合物（Ｉａ）以外のエポキシ化合物（Ｉｂ−１）、オキセタン化合物（Ｉｂ−２）、ビニルエーテル化合物（Ｉｂ−３）からなる群から選択されたいずれか１種または２種以上のカチオン重合性化合物を含有していることが好ましい。
【００３０】
上記脂環エポキシ化合物（Ｉａ）と、前記脂環エポキシ化合物（Ｉａ）以外のエポキシ化合物（Ｉｂ−１）、オキセタン化合物（Ｉｂ−２）、ビニルエーテル化合物（Ｉｂ−３）からなる群から選択されたいずれか１種または２種以上のカチオン重合性化合物との割合は、重量比で、例えば、前者／後者＝５／９５〜９５／５、好ましくは、前者／後者＝２０／８０〜８０／２０、さらに好ましくは、前者／後者＝３０／７０〜７０／３０、特に好ましくは、前者／後者＝４０／６０〜６０／４０である。
【００３１】
［熱酸発生剤（Ｆ）］
本発明の体積ホログラム記録用感光性組成物に含まれる熱酸発生剤（Ｆ）としては、熱カチオン重合を活性化する化合物であれば特に限定されず、例えば、サンエイドＳＩ−６０Ｌ、サンエイドＳＩ−８０Ｌ、サンエイドＳＩ−１００Ｌ、サンエイドＳＩ−１１０Ｌ、サンエイドＳＩ−１５０Ｌ（三新化学社製）などの芳香族スルホニウム塩を用いることができる。熱酸発生剤は、カチオン重合性化合物（総量）１００重量部に対して、例えば０．１〜３０重量部、好ましくは０．５〜１０重量部の割合で使用される。
【００３２】
［ラジカル重合性化合物（Ｘ）］
本発明の体積ホログラム記録用感光性組成物に含まれるラジカル重合性化合物（Ｘ）は、例えば、アクリレート、メタクリレート、ビニル化合物等のラジカル重合性基を有するラジカル重合可能な不飽和二重結合を持つ化合物を２種以上組み合わせたものである。ラジカル重合性化合物（Ｘ）は、単官能であっても多官能であってもよい。ラジカル重合性化合物としては、例えば、不飽和カルボン酸、不飽和カルボン酸の塩、不飽和カルボン酸と脂肪族多価アルコールとのエステル化合物、不飽和カルボン酸と脂肪族多価アミン化合物とのアミド化合物などが好ましく用いられる。ラジカル重合性化合物（Ｘ）としては、ラジカル重合可能なエチレン性不飽和結合を有し、且つヒドロキシル基またはカルボキシル基を１つ以上有するラジカル重合性化合物（Ｂ）と、ラジカル重合可能なエチレン性不飽和結合を有し、且つヒドロキシル基及びカルボキシル基を有していないラジカル重合性化合物（Ａ）とを含有する化合物とすることができる。
【００３３】
＜ヒドロキシル基及びカルボキシル基を有していないラジカル重合性化合物（Ａ）＞
ヒドロキシル基またはカルボキシル基を有していないラジカル重合性化合物（Ａ）としては、好ましくは、フッ素原子を含有しないものが使用され、具体的には、スチレン、２−クロロスチレン、２−ブロモスチレン、メトキシスチレンなどのスチレン類；１−ビニルナフタレン、２−ビニルナフタレンなどのビニルナフタレン類；ビニルベンゼン、ジビニルベンゼンなどのビニルベンゼン類；２−フェノキシエチル（メタ）アクリレート、エチレングリコールジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、トリメチロールプロパントリ（メタ）アクリレート、トリメチロールエタントリ（メタ）アクリレート、テトラエチレングリコールジ（メタ）アクリレート、ペンタエリスリトールテトラ（メタ）アクリレート、ジペンタエリスリトールヘキサ（メタ）アクリレート、ｏ−フェニルフェノール（メタ）アクリレート、エポキシ化ビスフェノールＡジ（メタ）アクリレート、ビスフェノールＡエチレングリコールジ（メタ）アクリレート、９，９−ビス［４−（２−（メタ）アクリロイルオキシエトキシ）フェニル］フルオレンなどのヒドロキシル基及びカルボキシル基を有しておらず、フッ素原子を含有しない（メタ）アクリレート類などが挙げられる。
【００３４】
＜ヒドロキシル基又はカルボキシル基を１つ以上有するラジカル重合性化合物（Ｂ）＞
ヒドロキシル基またはカルボキシル基を１つ以上有するラジカル重合性化合物（Ｂ）としては、好ましくは、フッ素原子を含有しないものが使用され、具体的には、ビスフェノールＡエポキシ（メタ）アクリレート、ビスフェノールＡエチレングリコールモノ（メタ）アクリレート、トリエチレングリコールモノ（メタ）アクリレート、１，３−ブタンジオールモノ（メタ）アクリレート、１，２−プロパンジオール−１−（メタ）アクリレート、テトラメチレングリコールモノ（メタ）アクリレート、プロピレングリコオールモノ（メタ）アクリレート、ネオペンチルグリコールモノ（メタ）アクリレート、トリエチレングリコールジ（メタ）アクリレート、ペンタエリスリトールジ（メタ）アクリレート、ペンタエリスリトールトリ（メタ）アクリレート、ジペンタエリスリトールジ（メタ）アクリレート、ジペンタエリスリトールトリ（メタ）アクリレート、ジペンタエリスリトールテトラ（メタ）アクリレート、２，２，２−トリス（メタ）アクリロイロキシメチルエチルコハク酸などのヒドロキシル基またはカルボキシル基を１つ以上有し、フッ素原子を含有しない（メタ）アクリレート類が挙げられる。
【００３５】
本発明のホログラム記録媒体は、三次元架橋ポリマーマトリックスとラジカル重合性化合物と光ラジカル重合開始剤と増感色素とを含有する記録層を有し、好ましくは、ヒドロキシル基またはカルボキシル基を有するラジカル重合性化合物とヒドロキシル基及びカルボキシル基を持たないラジカル重合性化合物とを一定の比率で組み合わせることでラジカル重合型ホログラム記録媒体の問題である硬化収縮を著しく抑制することができる。すなわち、前記ラジカル重合性化合物（Ｘ）がラジカル重合可能なエチレン性不飽和結合を有しており、この不飽和結合に対する、ヒドロキシル基及びカルボキシル基の総量のモル比率（ＯＨ基及びＣＯＯＨ基／不飽和結合）が０．０１〜０．５の範囲内になるようにラジカル重合性化合物（Ａ）とラジカル重合性化合物（Ｂ）とを組み合わせることが好ましい。
【００３６】
体積ホログラム記録用感光性組成物中のラジカル重合性化合物は、カチオン重合性化合物（Ｃ）１００重量部に対して、例えば１０〜５００重量部、好ましくは５０〜３００重量部の割合で使用できる。
【００３７】
［光ラジカル重合開始剤（Ｅ）］
光ラジカル重合開始剤（Ｅ）としては光ラジカル重合を活性化する化合物であれば特に限定されず、例えば、３，３’，４，４’−テトラ（ｔ−ブチルパーオキシカルボニル）ベンゾフェノン（製品名「ＢＴＴＢ」、日本油脂社製）、３，３’−ジ（t−ブチルパーオキシカルボニル）−４，４’−ジ（メトキシカルボニル）ベンゾフェノン、３，３’−ジ（メトキシカルボニル）−４，４’−ジ（t−ブチルパーオキシカルボニル）ベンゾフェノン、３，４’−ジ（t−ブチルパーオキシカルボニル）−３’，４−ジ（メトキシカルボニル）ベンゾフェノンの位置異性体混合物、ｔ−ブチルペルオキシベンゾエート（商品名：「パーブチルＺ」、日本油脂社製）などの過酸化エステル類；ｔ−ブチルヒドロペルオキシド、ジ−ｔ−ブチルペルオキシドなどの過酸化物類；ベンゾイン、ベンゾインメチルエーテル、ベンゾインエチルエーテル、ベンゾインイソプロピルエーテルなどのベンゾイン・ベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン、２−メチル−１−［４−（メチルチオ）フェニル］−２−モルフォリノ−プロパン−１−オン、２−ベンジル−２−ジメチルアミノ−１−（４−モルフォリノフェニル）−ブタン−１−オンなどのアセトフェノン類；２−メチルアントラキノン、２−エチルアントラキノン、２−ターシャリーブチルアントラキノン、１−クロロアントラキノン、２−アミルアントラキノンなどのアントラキノン類；２，４−ジメチルチオキサントン、２，４−ジエチルチオキサントン、２−クロロチオキサントン、２，４−イソプロピルチオキサントンなどのチオキサントン類；アセトフェノンジメチルケタール、ベンジルジメチルケタールなどのケタール類；ベンゾフェノンなどのベンゾフェノン類；キサントン類；１，７−ビス（９−アクリジニル）ヘプタン；Ｉｒｇａｃｕｒｅ７８４（ＣＩＢＡ社製）などのチタノセン化合物；芳香族ヨードニウム塩、芳香族スルホニウム塩；などの公知の光重合開始剤を単独で又は２種以上を組み合わせて用いることができる。
【００３８】
光ラジカル重合開始剤は、ラジカル重合性化合物（Ｅ）の総量１００重量部に対して、例えば０．１〜３０重量部、好ましくは１〜２０重量部の割合で使用され、光ラジカル重合開始剤は、光ラジカル重合性化合物（総量）１００重量部に対して、例えば０．１〜３０重量部、好ましくは１〜２０重量部の割合で使用される。
【００３９】
［増感色素（Ｇ）］
増感色素（Ｇ）としては、光重合開始剤を増感するものであれば特に限定されず、公知のものを使用できる。増感色素として、例えば、チオピリリウム塩系色素、メロシアニン系色素、キノリン系色素、スチリルキノリン系色素、ケトクマリン系色素、チオキサンテン系色素、キサンテン系色素、オキソノール系色素、シアニン系色素、ローダミン系色素、ピリリウム塩系色素等が例示される。可視光増感色素は、光学素子のような高透明性が要求される場合には、ホログラム記録後の後工程、加熱や紫外線照射により分解し無色透明になるものが好ましい。増感色素は単独で又は２種以上組み合わせて使用できる。なかでも、シアニン系色素が好ましく用いられ、具体的には、下記式（１）で表される３−エチル−２−［３−（３−エチル−５−フェニル−２−ベンゾキサゾリニリデン）プロペニル]−５−フェニルベンゾキサゾィウムブロミド｛3-Ethyl-2-[3-(3-ethyl-5-phenyl-2-benzoxazolinylidene)propenyl]-5-phenylbenzoxazolium bromide、シアニン色素１｝が挙げられる。
【化１】
2012047787.tif 000002
【００４０】
さらに、本発明の体積ホログラム記録用感光性組成物は、必要に応じて、可塑剤を含んでいてもよい。可塑剤としては、セバシン酸ジエチルなどが使用できる。
【００４１】
[体積ホログラム記録媒体]
本発明の体積ホログラム記録媒体は、基板と、該基板間に挟持された上記体積ホログラム記録用感光性組成物からなる体積ホログラム記録層とを有する。体積ホログラム記録媒体は、上記体積ホログラム記録用感光性組成物を基板で挟み込み、加熱処理及び／又は一定時間熟成させることによって得られる。本発明の体積ホログラム記録媒体は、硬化収縮が著しく抑制され、高記録容量、高屈折率変調かつ光照射による体積変化の少ないホログラム記録媒体である。
【００４２】
＜体積ホログラム記録層＞
体積ホログラム記録層の厚みは、例えば、１〜２０００μｍ、好ましくは１０〜１０００μｍである。一般に、この厚みが薄すぎると、角度選択性の低いホログラムになりやすく、逆に厚い場合には、角度選択性が高いホログラムが得られる。
【００４３】
＜基材（基板）＞
基材（基板）としては、可視光に対して透明性を有するものであればよく、例えば、ガラス板；シクロオレフィン系ポリマーフィルム（例えば、ダイセル化学工業社製の「ＴＯＰＡＳ」等）、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、ポリメチルメタクリレートフィルム、ポリカーボネート（ＰＣ）フィルム、ポリエーテルスルホンフィルム、ポリエーテルケトンフィルム、ポリアミドフィルム、テトラフルオロエチレン−パーフルオロアルキルビニルエーテル共重合フィルム、ポリエチレンテレフタレート（ＰＥＴ）フィルム等のポリエステルフィルム、ポリイミドフィルム等のプラスチックフィルム（シートを含む）などが挙げられ、これらの基材は、同一、又は異種の組合せで用いることができる。
【００４４】
また、本発明の体積ホログラム記録媒体は、例えば、透過型体積ホログラム記録媒体とすることができる。本発明の体積ホログラム記録媒体では、好ましくはホログラム記録後増感色素が分解し、透過率が８０％以上である。
【００４５】
[体積ホログラム記録媒体の製造方法]
本発明の体積ホログラム記録媒体は、上記体積ホログラム記録用感光性組成物を上記基板で挟み込み、加熱処理及び／又は一定時間熟成させることにより製造する。加熱処理及び熟成の時間は、系内の三次元ポリマーマトリックス前駆体材料の構成成分の硬化反応が終了する時間とすることができる。加熱処理後に熟成することにより、優れた耐湿性、熱安定性を有し、さらに硬化収縮が抑制された体積ホログラム媒体を得ることができる。
【００４６】
＜加熱処理＞
具体的には、加熱処理は、４０℃以上３００℃以下で行うことが好ましく、特に４０℃以上１５０℃以下で行うことがより好ましい。加熱時間は、例えば、１０分〜５時間であり、好ましくは１０分〜３時間である。加熱時間が１０分より短いと、後の熟成工程を施しても硬化反応が終了しないので、好ましくない場合がある。加熱時間が５時間を超えると、ラジカル重合性化合物の反応が進行することがあり、十分なホログラム特性を得ることができない場合がある。
【００４７】
＜熟成＞
熟成は、例えば、−１５℃以上４０℃未満、好ましくは、０℃以上３５℃以下（室温）にて、遮光条件下でカチオン重合反応性化合物を暗反応させて行う。熟成することにより、媒体中での反応を落ち着かせることができる。また、上記加熱処理で硬化が不十分な場合に、熟成することにより体積ホログラム記録層の硬化反応を終了させることができる。本願において硬化反応の終了は、例えば、形成された膜を、赤外スペクトル測定器（IR）やDSC等を用いて評価することにより、マトリックスの硬化状態を確認することができる。また、熟成工程は、加熱処理後の体積ホログラム記録媒体を十分に室温まで戻す工程も含む。加熱後、体積ホログラム記録媒体を十分に室温まで戻すことにより、安定したホログラム特性を得ることができる。
【００４８】
熟成時間は、上記の硬化反応が終了するのに要する時間により定められ、５分〜１週間程度、好ましくは、１０分〜４日間程度、より好ましくは、３０分〜４８時間程度である。加熱処理及び熟成時間は、感光性組成物の組成によりエポキシ基を完全硬化させる時間が異なるため、感光性組成物毎に適当な時間を選択する。
【００４９】
[ホログラム記録方法]
本発明のホログラム記録方法では、体積ホログラム記録媒体にレーザー光を照射させて前記ラジカル重合性化合物を重合させる。本発明のホログラム記録方法でホログラムを記録した後、好ましくは増感色素が分解し、記録後の透過率が８０％以上とできる。体積ホログラム記録媒体にレーザー光を照射する方法としては、公知の方法を用いることができる。例えば、体積ホログラム記録媒体の体積ホログラム記録材料層に原版を密着させ、透明な基材フィルムの側から可視光、あるいは紫外光や電子線のような電離放射線を用いて干渉露光を行うことにより体積ホログラムを記録する方法（密着露光方式）や、媒体がガラスやフィルムに挟まれている場合に、媒体側からレーザー光を入射し、原版からの反射レーザー光と入射レーザー光との干渉により記録する方法（１光束干渉）や、レーザー光を２方向に分割し、一方を感材に直接入射し、他方は記録したい情報を持つ物体を通した光（情報光）を入射することにより記録する方法（２光束干渉）、情報光と参照光を同軸から照射する方法（コリニア方式）などが挙げられる。
【００５０】
なお、このようなホログラム記録には、可視レーザー光、例えば、アルゴンイオンレーザー（４５８ｎｍ、４８８ｎｍ、５１４．５ｎｍ）、クリプトンイオンレーザー（６４７．１ｎｍ）、ヘリウム−ネオンイオンレーザー（６３３ｎｍ）、ＹＡＧレーザー（５３２ｎｍ）等からのレーザー光を使用することができる。
【００５１】
また、屈折率変調の促進、重合反応完結のために、干渉露光後、紫外線による全面露光や加熱等の処理を適宜行うことができる。
【００５２】
体積ホログラム記録用感光性組成物を用いたホログラムの記録メカニズムは、以下のように説明される。すなわち、フィルム状に形成された当該感光性組成物（体積ホログラム記録層）をレーザーにより干渉露光すると、光が強い部分にて光硬化性化合物の重合が開始され、それに伴い、光重合性化合物の濃度勾配ができ、光が弱い部分から光が強い部分に当該光重合性化合物の拡散移動が起こる。その結果、干渉縞の強弱に応じて、光重合性化合物の疎密ができ、屈折率差として現れる。その屈折率差により、ホログラムが記録される。
【００５３】
なお、体積ホログラム記録用感光性組成物中にモノマーの流動性を抑制するためにマトリックスポリマーを用いることができる。マトリックスポリマーは、感光性組成物中に反応性の異なる化合物を入れておき、記録媒体を作製する段階において、三次元架橋させることにより作製することができる。例えば、カチオン硬化系においては、ラジカル重合を用いてマトリックスポリマーを記録媒体中に作製することができる。一方、ラジカル硬化系においては、カチオン重合を用いてマトリックスポリマーを記録媒体中に作製することができる。光重合性化合物とマトリックスポリマーの屈折率差により、ホログラムが記録される。レーザーによる干渉露光後の加熱により屈折率変調を促進することができるが、特に、マトリックスポリマーを含有する場合には、加熱温度をマトリックスポリマーのガラス転移温度付近にすることにより、よりモノマー移動が促進され、屈折率変調量を増加させることができる。
【００５４】
本発明の体積ホログラム記録媒体は、三次元架橋ポリマーマトリックスを形成させ、記録モノマーに２種以上のラジカル重合性化合物（Ｘ）を含有させることにより、回折効率を１０％以上、好ましくは５０％以上、特に８０％以上とすることができる。特に、ヒドロキシル基またはカルボキシル基を有するラジカル重合性化合物とヒドロキシル基及びカルボキシル基を持たないラジカル重合性化合物とを一定の比率で組み合わせることが好ましい。さらに、硬化収縮は、記録モノマーに２種以上のラジカル重合性化合物（Ｘ）を含有させることにより、ヒドロキシル基及びカルボキシル基を持たないラジカル重合性化合物（Ａ）を単独で用いた場合の硬化収縮率から１０％以上、好ましくは５０％以上、特に８０％以上の割合で硬化収縮率を逓減することができる。特に、ヒドロキシル基またはカルボキシル基を有するラジカル重合性化合物（Ｂ）とヒドロキシル基及びカルボキシル基を持たないラジカル重合性化合物（Ａ）とを一定の比率で組み合わせることが好ましい。
【実施例】
【００５５】
以下、実施例により本発明をより具体的に説明するが、本発明はこれらの実施例により限定されるものではない。
【００５６】
（光学系）
図１に実験で用いた光学系の概略図を示す。光源は５３２ｎｍ半導体レーザーを用い、ミラー（Ｍ）、スペーシャルフィルター（ＯＬ及びＰｈ）、平凸レンズ（ＰＣＬ）、波長板（ＰＰ）を介し、ビームスプリッター（ＢＳ）で２つの光に分けた。ＢＳで分けられた２つの光をミラーを介し、サンプルに対してそれぞれ３０°、３０°で入射、干渉させた。回折光及び透過光の強度はパワーメーター（ＰＭ：株式会社エーディーシー社製）にてそれぞれ検出した。
【００５７】
なお、回折効率及び二次回折光の一次回折光に対する割合は以下の方法により求めた。
（回折効率）
二光束干渉法で記録したホログラムの回折効率をパワーメーターを用いて測定した。口径５φの５３２ｎｍ半導体レーザーを３０°の角度で入射し、透過光と回折光を検出した。体積ホログラム記録媒体を−５°〜５°の範囲で軸回転させ、回折光強度が最も高くなる位置で回折効率ηを下記（式１）を用いて算出した。
η＝Ｌ1／（Ｌ0＋Ｌ1）              （式１）
（透過光強度：Ｌ0、回折光強度：Ｌ1）
【００５８】
（硬化収縮）
体積ホログラム記録媒体を１０°傾けて設置し、記録光と参照光の角度をそれぞれ２０°と４０°でホログラム記録を行った。その後、参照光を４０°の角度で入射させ、最大回折効率を示す角度を検出した（θ1）。収縮がない場合には、その際に得られる最大回折効率の示す角度は４０°であるが、収縮が起こることで４０°からのずれが生じる。また、同様にして、記録光のみを２０°の角度で入射させ、最大回折効率を示す角度（θ2）を検出した。これらの角度を用いて、以下の（式２）、（式３）より記録媒体の厚み方向のグレーティングベクトル（Ｋ1およびＫ2）を求め、（式４）より収縮率を算出した。
Ｋ1＝（２π／λ）｛（ｎ2−ｓｉｎ2θ1）1/2）−（ｎ2−ｓｉｎ2θ2）1/2）｝
…      （式２）
（λ：記録波長、ｎ：記録層の屈折率、θ1，θ2：記録前の入射角：４０°，２０°）
Ｋ2＝（２π／λ）｛（ｎ2−ｓｉｎ2θ1'）1/2）−（ｎ2−ｓｉｎ2θ2'）1/2）｝
…      （式３）
（λ：記録波長、ｎ：記録層の屈折率、θ1'，θ2'：回折効率が最大となる入射角）
収縮率（％）＝（Ｋ1−Ｋ2）／Ｋ1  ×  １００      …      （式４）
（記録前：Ｋ1、記録後：Ｋ2）
【００５９】
＜実施例１＞
ラジカル重合性化合物としてＯＨ基を持つ単官能のアクリレート化合物である１，２−プロパンジオール−１−アクリレートを１０重量部、４官能のアクリレート化合物であるペンタエリスリトールテトラアクリレートを４０重量部、カチオン重合性化合物として２官能の脂環式エポキシ化合物（３，４，３’，４’−ジエポキシビシクロヘキシル）を２５重量部、可塑剤としてセバシン酸ジエチルを２５重量部、光ラジカル重合開始剤として３，３’，４，４’−テトラ（t−ブチルパーオキシカルボニル）ベンゾフェノンをラジカル重合性化合物５０重量部に対して１０重量部、熱酸発生剤としてトリフェニルスルホニウム塩（商品名「サンエイドＳＩ−６０Ｌ」、三新化学社製）をカチオン重合性化合物２５重量部に対して１重量部、増感色素として上記式（１）で表される構造を有するシアニン色素１を０．０２５重量部を室温下で攪拌、溶解させたものを感光液１とした。この時のＯＨ基／アクリロイル基の比率は、０．１４である。
【００６０】
この感光液１を２枚の３×３ｃｍの１ｍｍ厚ガラス基板で１００μｍ厚のスペーサーフィルム（ＰＥＴ）とともに挟み込み、周囲を封止した後、９０℃のオーブンにて１時間加熱することでホログラム記録媒体１を得た。このホログラム記録媒体１に対して、半導体レーザーを用いて透過型ホログラムを記録した結果、最大回折効率は５２％、硬化収縮率は０．２９％であった。（５３２ｎｍ、光強度：１ｍＷ／ｃｍ2、露光量１００ｍＪ／ｃｍ2）。
【００６１】
＜比較例１＞
ラジカル重合性化合物として４官能のアクリレート化合物であるペンタエリスリトールテトラアクリレートを５０重量部、カチオン重合性化合物として２官能の脂環式エポキシ化合物（３，４，３’，４’−ジエポキシビシクロヘキシル）を２５重量部、可塑剤としてセバシン酸ジエチルを２５重量部、光ラジカル重合開始剤として３，３’，４，４’−テトラ（t−ブチルパーオキシカルボニル）ベンゾフェノンをラジカル重合性化合物５０重量部に対して１０重量部、熱酸発生剤としてトリフェニルスルホニウム塩（商品名「サンエイドＳＩ−６０Ｌ」、三新化学社製）をカチオン重合性化合物２５重量部に対して１重量部、増感色素としてシアニン色素１を０．１重量部を室温下で攪拌、溶解させたものを感光液Ｃ１とした。
この感光液Ｃ１を用いて実施例１と同様にし透過型ホログラムを記録すると最大回折効率６０％、硬化収縮率１．０１％であった（５３２ｎｍ、光強度：１ｍＷ／ｃｍ2、露光量１００ｍＪ／ｃｍ2）。
【００６２】
＜比較例６＞
ラジカル重合性化合物としてＯＨ基を持つ単官能のアクレート化合物である１，２−プロパンジオール−１−アクリレートを５０重量部、カチオン重合性化合物として２官能の脂環式エポキシ化合物（３，４，３’，４’−ジエポキシビシクロヘキシル）を２５重量部、可塑剤としてセバシン酸ジエチルを２５重量部、光ラジカル重合開始剤として３，３’，４，４’−テトラ（t−ブチルパーオキシカルボニル）ベンゾフェノンをラジカル重合性化合物５０重量部に対して１０重量部、熱酸発生剤としてトリフェニルスルホニウム塩（商品名「サンエイドＳＩ−６０Ｌ」、三新化学社製）をカチオン重合性化合物２５重量部に対して１重量部、増感色素としてシアニン色素１を０．１重量部を室温下で攪拌、溶解させたものを感光液Ｃ６とした。
この感光液Ｃ６を用いて実施例１と同様にして透過型ホログラムを記録すると最大回折効率２０％、硬化収縮率１．５９％であった（５３２ｎｍ、光強度：１ｍＷ／ｃｍ2、露光量１００ｍＪ／ｃｍ2）
【００６３】
＜実施例２２＞
ラジカル重合性化合物としてＯＨ基を持つ単官能のアクレート化合物である１，２−プロパンジオール−１−アクリレートを４０重量部、４官能のアクリレート化合物であるペンタエリスリトールテトラアクリレートを１０重量部、カチオン重合性化合物として２官能の脂環式エポキシ化合物（３，４，３’，４’−ジエポキシビシクロヘキシル）を２５重量部、可塑剤としてセバシン酸ジエチルを２５重量部、光ラジカル重合開始剤として３，３’，４，４’−テトラ（t−ブチルパーオキシカルボニル）ベンゾフェノンをラジカル重合性化合物５０重量部に対して１０重量部、熱酸発生剤としてトリフェニルスルホニウム塩（商品名「サンエイドＳＩ−６０Ｌ」、三新化学社製）をカチオン重合性化合物２５重量部に対して１重量部、増感色素としてシアニン色素１を０．１重量部を室温下で攪拌、溶解させたものを感光液２２とした。
この感光液２２を用いて実施例１と同様にして透過型ホログラムを記録すると最大回折効率２９％、硬化収縮率１．３２％であった（５３２ｎｍ、光強度：１ｍＷ／ｃｍ2、露光量１００ｍＪ／ｃｍ2）
【００６４】
＜実施例２〜２１，２３、比較例２〜５，７〜１７＞
表１〜４に示す配合で種々のラジカル重合性モノマー、およびカチオン重合性化合物を用い、実施例１と同様にして感光液２〜２１，２３、Ｃ２〜Ｃ５，Ｃ７〜Ｃ１７を調製した。なお、表において、各化合物の配合量は重量部で示した。
【００６５】
実施例１〜２３、比較例１〜１７で得られた感光液１〜２３、Ｃ１〜Ｃ１７について、ホログラム特性の評価を実施した。（ＯＨ基又はＣＯＯＨ基）／エチレン性不飽和結合の比率と加熱条件および回折効率、硬化収縮率等のホログラム特性評価結果を表１〜４に示した。また、実施例１〜２１において、対応する比較例に対する硬化収縮の低減割合を下記式から求めた。これらの値を表１，３に示した。
【数１】
2012047787.tif 000003
【００６６】
【表１】
2012047787.tif 000004
【００６７】
【表２】
2012047787.tif 000005
【００６８】
【表３】
2012047787.tif 000006
【００６９】
【表４】
2012047787.tif 000007
【００７０】
以下に、表１〜４中の化合物を示す。
Ａ１：ペンタエリスリトールテトラアクリレート
Ａ２：ｏ−フェニルフェノールアクリレート
Ａ３：９，９−ビス［４−（２−アクリロイルオキシエトキシ）フェニル］フルオレン
Ａ４：エトキシ化ビスフェノールＡジアクリレート
Ａ５：スチレン
Ｂ１：１，２−プロパンジオール−１−アクリレート
Ｂ２：ペンタエリスリトールトリアクリレート
Ｂ３：ビスフェノールＡエポキシアクリレート
Ｂ４：２，２，２−トリスアクリロイロキシメチルエチルコハク酸
Ｃ１：３，４，３’，４’−ジエポキシビシクロヘキシル
Ｃ２：２，２−ビス（３，４−エポキシシクロヘキシル）プロパン
Ｃ３：２，２−ビス（３，４−エポキシシクロヘキシル）−１，３−ヘキサフルオロプロパン
Ｃ４：ビス（３，４−エポキシシクロヘキシル）メタン
Ｃ５：１−［１，１−ビス（３，４−エポキシシクロヘキシル）］エチルベンゼン
Ｃ６：３，４−エポキシシクロヘキシルメチル（３，４−エポキシ）シクロヘキサンカルボキシレート（商品名「セロキサイド２０２１Ｐ」、ダイセル化学工業社製）
Ｃ７：シクロヘキセンオキサイド（和光純薬社製）
Ｃ８：オキサノルボルネンジビニルエーテル
Ｃ９：ジ［１−エチル（３−オキセタニル）］メチルエーテル（商品名「ＤＯＸ」、東亞合成社製）
Ｄ１：セバシン酸ジエチル（和光純薬社製）
Ｅ１：３，３’，４，４’−テトラ（t−ブチルパーオキシカルボニル）ベンゾフェノン
（商品名「ＢＴＴＢ」、日本油脂社製）
Ｆ１：サンエイドＳＩ−６０Ｌ（三新化学社製）
Ｇ１：シアニン色素１［上記式（１）の化合物］
【図１】
2012047787.tif 000008